(57)【要約】【課題】軟質磁性材料粉体と有機高分子エラストマーを主たる成分とする軟質磁性体層を有する軟質磁性体複合シートにおいて，低コストで効率よく軟質磁性体層のマグネット部材に対する磁着力を向上させるとともに，画鋲や押しピンを使用することができる軟質磁性体複合シートを提供する。【解決手段】軟質磁性材料粉体と有機高分子エラストマーを主たる成分とする軟質磁性体層の上に表面層を形成し，軟質磁性体層の下に軟質磁性金属箔を設け，軟質磁性金属箔の下に基布層を設けたことを特徴とする軟質磁性体複合シートである。【選択図】図１
2014128916.tif 000002
【特許請求の範囲】
【請求項１】
軟質磁性材料粉体と有機高分子エラストマーを主たる成分とする軟質磁性体層の上に表面層を形成し，軟質磁性体層の下に軟質磁性金属箔を設け，軟質磁性金属箔の下に基布層を設けたことを特徴とする軟質磁性体複合シート。
【請求項２】
軟質磁性金属箔は鋼箔又は磁性ステンレス鋼箔であることを特徴とする請求項１記載の軟質磁性体複合シート。
【請求項３】
基布層は，編み物地から成ることを特徴とする請求項１又は請求項２記載の軟質磁性体複合シート。
【請求項４】
基布層の下に粘着層を設けたことを特徴とする請求項１乃至請求項３のいずれかに記載の軟質磁性体複合シート。
【請求項５】
表面層は塗工紙，樹脂フィルムまたは壁用装飾紙のいずれかから成ることを特徴とする請求項1乃至請求項４のいずれかに記載の軟質磁性体複合シート。
【発明の詳細な説明】
【技術分野】
【０００１】
本発明は、磁着効果のない壁等の平滑面に貼着することによって，マグネット部材を該壁等に磁着できるようにすると共に，画鋲（押しピン）を使用することができる軟質磁性体複合シートに関する。
【背景技術】
【０００２】
従来、マグネットシートや焼結磁石等の永久磁石，若しくはこれらを用いた各種の磁石応用製品を，本来磁性体面が存在しない場所でも極めて容易に磁着させて使用することの出来る軟質磁性シートが提案されている（特許文献１）。
【先行技術文献】
【特許文献】
【０００３】
【特許文献１】特開平１０−２１９００３号公報
【０００４】
しかしながら、特許文献１の請求項１記載の軟質磁性シートは，強磁性材料のうち透磁率が大きく保磁力の小さいソフトフェライト粉，鉄粉等の軟質磁性粉体と合成樹脂材とを混合，混練して厚さ０．１〜１．０ｍｍの磁性シートとしてなることを特徴としているため，磁着力は比較的小さいという課題がある。該課題を解決するものとして，上記特許文献１の請求項３では，磁性シートの一面に磁性粉を混入した合成樹脂材をシート状に形成しＮ極とＳ極を交互に多極着磁してなる磁石シートを被着したことを特徴とする軟質磁性シートが提案されているが，かかる軟質磁性シートは多極着磁してなる磁石シートを被着しているため，該多極着磁の磁石シートは高価であり，軟質磁性シートとしてもコスト高となる課題がある。
【発明の概要】
【発明が解決しようとする課題】
【０００５】
本発明が解決しようとする課題は、軟質磁性材料粉体と有機高分子エラストマーを主たる成分とする軟質磁性体層を有する軟質磁性体複合シートにおいて，低コストで効率よく軟質磁性体層のマグネット部材に対する磁着力を向上させるとともに，画鋲（押しピン）を使用することができる軟質磁性体複合シートを提供することにある。
【課題を解決するための手段】
【０００６】
請求項１記載の発明は，軟質磁性材料粉体と有機高分子エラストマーを主たる成分とする軟質磁性体層の上に表面層を形成し，軟質磁性体層の下に軟質磁性金属箔を設け，軟質磁性金属箔の下に基布層を設けたことを特徴とする軟質磁性体複合シートを提供する。
【０００７】
請求項２記載の発明は，軟質磁性金属箔は鋼箔又は磁性ステンレス鋼箔であることを特徴とする請求項１記載の軟質磁性体複合シートを提供する。
【０００８】
請求項３記載の発明は，基布層は，編み物地から成ることを特徴とする請求項１又は請求項２記載の軟質磁性体複合シートを提供する。
【０００９】
請求項４記載の発明は，基布層の下に粘着層を設けたことを特徴とする請求項１乃至請求項３のいずれかに記載の軟質磁性体複合シートを提供する。
【００１０】
請求項５記載の発明は，表面層は塗工紙，樹脂フィルムまたは壁用装飾紙のいずれかから成ることを特徴とする請求項１乃至請求項４のいずれかに記載の軟質磁性体複合シートを提供する。
【発明の効果】
【００１１】
本発明に係る軟質磁性体複合シートは，軟質磁性体層の下に軟質磁性金属箔が設けられているため，表面層側に配設されるマグネット部材に対する磁着力が向上する効果がある。また軟質磁性金属箔の下部には基布層が設けられているため，軟質磁性金属箔に局部的に曲げ応力が加わっても折り曲げ跡や馬蹄形の跡が生じることがないという効果がある。また軟質磁性体層は金属と異なり軟質磁性材料粉体と有機高分子エラストマーを主たる成分とする層であるため，鋭利な針を突き刺すことができ，画鋲（押しピン）の針を突き刺して該画鋲（押しピン）をその状態で保持できるという効果がある。
【００１２】
特に請求項３記載の軟質磁性体複合シートは，基布層が編み物地から成るため柔軟性が高く，軟質磁性金属箔に局部的な変形応力が加わっても，より柔軟に該応力を分散させることができ，このため軟質磁性金属箔が局部的に折り曲げられることがなく，馬蹄形跡や折り曲げ跡が残ることがさらに少ないという効果がある。
【００１３】
また請求項４記載の軟質磁性体複合シートは，基布層の下に粘着層が設けられているため，壁等に該粘着層を介して軟質磁性体シートを貼着させることができ，あらためて接着剤を塗布する必要がなく，迅速に軟質磁性体複合シートを壁等に貼着することができるという効果がある。
【００１４】
また請求項５記載の軟質磁性体複合シートは，表面層は塗工紙，樹脂フィルムまたは壁用装飾紙のいずれかから成るため，建造物の内装用として使用できる効果がある。
【図面の簡単な説明】
【００１５】
【図１】本発明に係る軟質磁性体複合シートの断面状態図である。
【図２】本発明に係る請求項４記載の軟質磁性体複合シートの断面状態図である。
【発明を実施するための形態】
【００１６】
次に本発明に係る軟質磁性体複合シートを実施するための形態について説明する。
図１は本発明に係る軟質磁性体複合シート１の断面状態図であり，２は表面層である。該表面層２は塗工紙，樹脂フィルム，壁用装飾紙等いずれであってもよい。樹脂フィルムの場合は，水性マーカーで該表面層２に筆記をすることができる。
【００１７】
表面層２の下には軟質磁性材料粉体と有機高分子エラストマーを主たる成分とする軟質磁性体層３が設けられ，軟質磁性体層３の下には軟質磁性金属箔である鋼箔又は磁性ステンレス鋼箔４が形成されている。鋼箔又は磁性ステンレス鋼箔４の下には編み物地である基布層５が形成され，鋼箔又は磁性ステンレス鋼箔４の厚みは０．０５〜０．５ｍｍが適している。０．０５ｍｍ未満では軟質磁性体層３のマグネット部材に対する磁着力の向上効果が不十分であり，０．５ｍｍ超では鋼箔又は磁性ステンレス鋼箔４の可撓性が不足し，ロール状に巻き取る等の取り扱いが不便となる。本実施例では鋼箔又は磁性ステンレス鋼箔を使用したが，マグネットが磁着する他の軟質磁性金属箔を使用してもよい。
【００１８】
軟質磁性体層３の軟質磁性材料粉体と有機高分子エラストマーとの割合は，軟質磁性材料粉体８０〜９０重量部に対して有機高分子エラストマー１０〜２０重量部が好ましく，この場合，該軟質磁性体層３は良好な軟質磁性の性質を有する。軟質磁性体層３の厚さは，０．５〜５．０ｍｍが好ましく，０．５ｍｍ未満では画鋲や押しピン等の保持力が不十分であり，５．０ｍｍ以上ではコスト高となる。
【００１９】
また，前記表面層２は，塗工紙，樹脂フィルムまたは壁用装飾紙等を適用させることができ，その厚さは，その下にある軟質磁性体層３がマグネット部材を良好に磁着させるため，８０μｍ〜２５０μｍであることが好ましい。８０μｍ未満では意匠性が不十分となり，２５０μｍ超ではマグネット部材の磁着力が弱くなる。
【００２０】
基布層５は編み物地であることが望ましい。編み物地であることにより，一般的な紙等より柔軟性が高く，ニット服地と同様に局部的に皴や折り曲げ跡が残ることがなく，結果として鋼箔又は磁性ステンレス鋼箔４に局部的な折り曲げ応力が加わっても，該鋼箔又は磁性ステンレス鋼箔４と隣接し一体化している基布層５が，該応力を分散させ，鋼箔又は磁性ステンレス鋼箔４に馬蹄形跡や折り曲げ跡が残ることがない。
【００２１】
また基布層５は０．２〜０．７ｍｍが効果的な上記応力分散の点で好ましく，０．２ｍｍ未満では応力分散が不十分となり，鋼箔又は磁性ステンレス鋼箔４に折り曲げ跡等が残る場合がある。０．７ｍｍ超では重量が重くなり，壁等に貼着する際の施工性が低下する。
【００２２】
基布層５を両面メリヤス編み物地とした場合の１０ｃｍ当たりのループ数としては，９０〜１００が好ましく，９０未満では応力分散能力が低下する場合があるなど好ましくなく，１００超では柔軟性が低下する場合があるなど好ましくない。またこの際の編み物に使用する糸の材質は，レーヨン／ポリエステル（混紡）が好ましい。該糸の太さとしては，２０〜４０番手が好ましく，２０番手未満では強度過多となり可撓性が低下する場合があるなど好ましくなく，４０番手超では強度不足となり応力分散能力が低下する場合があるなど好ましくない。
【００２３】
図２は本発明に係る請求項４記載の軟質磁性体複合シート１０の断面状態図である。１２は表面層であり，表面層１２の下には軟質磁性材料粉体と有機高分子エラストマーを主たる成分とする軟質磁性体層１３が設けられ，軟質磁性体層１３の下には軟質磁性金属箔である鋼箔又は磁性ステンレス鋼箔１４が形成されている。鋼箔又は磁性ステンレス鋼箔１４の下には編み物地である基布層１５が形成されている。表面層１２，軟質磁性体層１３，鋼箔又は磁性ステンレス鋼箔１４，基布層１５の構成は上記と同様である。
【００２４】
基布層１５の下にはアクリル樹脂，ウレタン樹脂またはシリコーン樹脂等を主成分とする粘着層１６が設けられている。通常は粘着層１６を覆う剥離紙（図示せず）がさらに設けられ，軟質磁性体複合シート１０を貼着させる直前に，該剥離紙を取り除いて壁等に貼着させる。
【００２５】
以下，実施例及び比較例にて本出願に係る軟質磁性体複合シートについて具体的に説明する。
【実施例】
【００２６】
表１に示す仕様にて実施例及び比較例の軟質磁性体複合シートを作製した。
表面層に使用した塗工紙には市販のアート紙である特菱アート片面（商品名，三菱製紙社製，厚さ０．１１ｍｍ）を，鋼箔層には亜鉛メッキ鋼板（東洋鋼鈑社社製）を，軟質磁性体層には，軟質磁性材料粉体として鉄粉（ＪＦＥスチール社製  商品名；純鉄粉  品番；Ｓ−１００  平均粒子径；Ｄ５０／４５μｍ）８５０重量部と，有機高分子エラストマーとして，塩素化ポリエチレン（昭和電工社製  商品名；エラスレン３０１Ａ（塩素化率３２ｗ％，ムニー粘度１２１°Ｃ，ＭＬ１＋４／８５））１００重量部と,加工助剤として滑剤及び酸化防止剤３．５重量部を加圧ニーダーにて混合,混練りを行なった後,圧延機にてシート成形をしたものを使用した。
【００２７】
基布には，太さ３０番手のレーヨン／ポリエステル混紡の糸をメリヤス編みしたもので，１０ｃｍ当たりのループ数が，縦方向９０〜９５,横方向９５〜１００の編み物地（厚さ０．５ｍｍ）を使用し，各層は市販の水性ビニルウレタン系接着剤スミカフレックス８０１ＨＱ（商品名，住友化学社製）にて接着させ，２３℃７日間養生後，以下に示す評価を行なった。
【００２８】
【表１】
2014128916.tif 000003
【００２９】
〔評価項目及び評価方法〕
【００３０】
〔馬蹄形跡の付き易さ〕
実施例１乃至実施例３及び比較例１乃至比較例５の軟質磁性体複合シートを，人差し指と中指の上に載せて，親指にて強く載荷するようにして曲げ応力を加える。その後，各軟質磁性体複合シートの鋼箔に馬蹄形跡が残るものを×，馬蹄形跡が残らないものを○と評価した。
【００３１】
〔マグネット吸着性〕
実施例１乃至実施例３及び比較例１乃至比較例５の軟質磁性体複合シートを市販コンクリート歩道板（３００×３００×６０ｍｍ）に市販水性ビニルウレタン系接着剤スミカフレックス８０１ＨＱにて貼り付けで該接着剤が硬化後，垂直に保持し，多極着磁（極間３．０ｍｍ）を施した軟鉄との磁気吸着力９６ｇｆ／Ｃｍ２の異方性マグネットシート（３ｃｍ×３ｃｍ）を非磁性体に積層してなる自重１５０ｇｆのマグネット部品を試験体表面に磁着させる。該マグネット部品が落下しないものを○と評価し，落下するものを×評価した。
【００３２】
〔画鋲（押しピン）保持性〕
実施例１乃至実施例３及び比較例１乃至比較例５の軟質磁性体複合シートを市販コンクリート歩道板（３００×３００×６０ｍｍ）に上記市販水性ビニルウレタン系接着剤スミカフレックス８０１ＨＱにて貼り付けで該接着剤が硬化後，垂直に保持し，市販の画鋲（押しピン）  二重画鋲（商品名，東京画鋲製作所社製）を各軟質磁性体複合シートの表面層側から指で保持して突き刺し，その後，指を離した際に画鋲（押しピン）が抜け落ちないものを○，抜けて落下するものを×と評価した。
【００３３】
〔柔軟性〕
実施例１乃至実施例３及び比較例１乃至比較例５の軟質磁性体シートを，ロール状に巻き，容易に巻けるものを○，反発力があって巻きにくいものを×と評価した。
【００３４】
〔総合評価〕
すべての評価項目が○評価のものを○とし，これ以外を×とした。
【００３５】
〔評価結果〕
評価結果を表２に示す。
表２に示すように，実施例１乃至実施例３は総合評価が○であったが，比較例１乃至５は×であった。
【００３６】
【表２】
2014128916.tif 000004
【符号の説明】
【００３７】
１  軟質磁性体複合シート
２  表面層
３  軟質磁性体層
４  鋼箔又は磁性ステンレス鋼箔
５  基布層
１０  軟質磁性体複合シート
１２  表面層
１３  軟質磁性体層
１４  鋼箔又は磁性ステンレス鋼箔
１５  基布層
１６  粘着層
【図１】
2014128916.tif 000005
【図２】
2014128916.tif 000006
【手続補正書】
【提出日】平成25年1月8日(2013.1.8)
【手続補正１】
【補正対象書類名】明細書
【補正対象項目名】００２６
【補正方法】変更
【補正の内容】
【００２６】
表１に示す仕様にて実施例及び比較例の軟質磁性体複合シートを作製した。
表面層に使用した塗工紙には市販のアート紙である特菱アート片面（商品名，三菱製紙社製，厚さ０．１１ｍｍ）を，鋼箔層には亜鉛メッキ鋼板（東洋鋼鈑社社製）を，軟質磁性体層には，軟質磁性材料粉体として鉄粉（ＪＦＥスチール社製  商品名；純鉄粉  品番；ＭＧ２７０Ｈ  平均粒子径；Ｄ５０／７５μｍ）８５０重量部と，有機高分子エラストマーとして，塩素化ポリエチレン（昭和電工社製  商品名；エラスレン３０１Ａ（塩素化率３２ｗ％，ムニー粘度１２１°Ｃ，ＭＬ１＋４／８５））１００重量部と,加工助剤として滑剤及び酸化防止剤３．５重量部を加圧ニーダーにて混合,混練りを行なった後,圧延機にてシート成形をしたものを使用した。